ПОДШИПНИК ИЗ ИЗНОСОСТОЙКОГО БЕССВИНЦОВОГО СПЛАВА И СПОСОБ ЕГО ИЗГОТОВЛЕНИЯ

1. Вкладыш подшипника, который содержит спеченный прессованный порошковый материал из порошка сплава медь-олово-висмут и порошка смеси металлов, который сцеплен со стальной основой вкладыша подшипника, причем указанный порошок смеси металлов имеет средний размер частиц меньше, чем 10 мкм.
2. Вкладыш подшипника по п.1, в котором порошок смеси металлов выбран из группы, в которую входят борид металла, силикат металла, оксид металла, нитрид металла, карбид металла, фосфид металла и интерметаллические соединения.
3. Вкладыш подшипника по п.1, в котором сплав медь-олово-висмут содержит, по весу: 8-15% олова, 1-30% висмута и баланс главным образом из меди.
4. Вкладыш подшипника по п.3, в котором сплав медь-олово-висмут содержит, по весу: 8-12% олова, 1-<5% висмута и баланс из меди.
5. Вкладыш подшипника по п.1, который дополнительно содержит фосфор в качестве легирующей составляющей порошка сплава медь-олово-висмут.
6. Вкладыш подшипника по п.5, в котором содержание фосфора в качестве легирующей составляющей составляет, по весу, 0.03-0.8% порошка сплава медь-олово-висмут.
7. Вкладыш подшипника по п.6, в котором содержание фосфора составляет, по весу, 0.03-0.08% порошка сплава медь-олово-висмут.
2
2
8. Вкладыш подшипника по п.1, в котором порошок смеси металлов содержит по меньшей мере порошок FеР или MoSi.
2
2
9. Вкладыш подшипника по п.8, в котором порошок смеси металлов содержит и порошок FеР, и порошок MoSi.
2
10. Вкладыш подшипника по п.9, в котором содержание порошка MoSiсоставляет, по весу, 0.1-0.5% прессованного материала вкладыша подшипника.
11. Вкладыш подшипника по п.1, в котором содержание порошка смеси металлов составляет, по объему, 0.1-10% прессованного материала вкладыша подшипника.
12. Вкладыш подшипника по п.11, в котором содержание порошка смеси металлов составляет, по объему, 1-2% прессованного материала вкладыша подшипника.
13. Вкладыш подшипника по п.1, в котором порошок сплава медь-олово-висмут содержит смесь распыленного газом порошка и распыленного водой порошка.
2
2
14. Вкладыш подшипника, содержащий спеченную прессованную порошковую заготовку из порошка сплава медь-олово-висмут, порошка FеР и порошка MoSi, которая сцеплена со стальной основой вкладыша подшипника.
2
2
15. Вкладыш подшипника по п.14, в котором содержание порошка FеР и содержание порошка MoSi вместе составляет, по объему, 0.1-10% указанной прессованной заготовки.
2
2
16. Вкладыш подшипника по п.14, в котором порошок FеР и порошок MoSi имеют средний размер частиц меньше, чем 10 мкм.
17. Вкладыш подшипника по п.14, в котором сплав медь-олово-висмут содержит, по весу: 8-15% олова, 1-30% висмута и баланс из меди.
18. Вкладыш подшипника по п.17, в котором указанный сплав медь-олово-висмут содержит, по весу: 8-12% олова, 1-<5% висмута и баланс из меди.
19. Вкладыш подшипника по п.14, который дополнительно содержит фосфор в качестве легирующей составляющей порошка сплава медь-олово-висмут.
20. Вкладыш подшипника по п.17, в котором содержание фосфора в качестве легирующей составляющей составляет, по весу, 0.03-0.8% порошка сплава медь-олово-висмут.
21. Вкладыш подшипника по п.20, в котором содержание фосфора составляет, по весу, 0,03-0.08% порошка сплава медь-олово-висмут.
2
22. Вкладыш подшипника по п.14, в котором содержание MoSi составляет, по весу, 0.1-0.5%, прессованной заготовки.
2
2
23. Вкладыш подшипника по п.17, который дополнительно содержит соединение молибдена с фосфором в качестве продукта реакции указанного порошка MoSi и по меньшей мере указанного порошка FеР или указанного фосфора.
24. Способ изготовления вкладыша подшипника, который включает в себя следующие операции:
нанесение смеси порошка сплава медь-олово-висмут и порошка смеси металлов, имеющих средний размер частиц меньше, чем 10 мкм, на стальную основу вкладыша подшипника;
нагревание порошковой смеси и стальной основы вкладыша подшипника, чтобы получить спеченную порошковую смесь и связать ее со стальной основой вкладыша подшипника; и
прокатку спеченной порошковой смеси и стальной основы вкладыша подшипника, чтобы уменьшить пористость спеченной порошковой смеси и создать плотный спеченный прессованный материал вкладыша подшипника.
25. Способ по п.24, который дополнительно включает в себя операцию нагревания плотного материала вкладыша подшипника для того, чтобы ускорить взаимную диффузию в материале вкладыша подшипника, в местах, имеющих пористость.
26. Способ по п.25, который дополнительно включает в себя операцию приработки вкладыша подшипника, достаточной для получения обогащенного оловом поверхностного слоя.
2
2
27. Способ по п.24, в котором порошок сплава медь-олово-висмут содержит, по весу: 8-12% олова, 1-<5% висмута и баланс из меди, а порошок смеси металлов содержит по меньшей мере порошок FеР или порошок MoSi.
2
2
28. Способ по п.27, в котором порошок смеси металлов содержит и порошок FеР и порошок MoSi.
29. Способ изготовления вкладыша подшипника, который включает в себя следующие операции:
2
2
нанесение порошковой смеси из порошка сплава медь-олово-висмут, порошка FеР и порошка MoSi на стальную основу вкладыша подшипника;
нагревание порошковой смеси и стальной основы вкладыша подшипника, чтобы получить спеченную порошковую смесь и связать спеченную порошковую смесь со стальной основой вкладыша подшипника; и
прокатку спеченной порошковой смеси и стальной основы вкладыша подшипника, чтобы уменьшить пористость спеченной порошковой смеси и создать плотный спеченный прессованный материал вкладыша подшипника.
30. Способ по п.29, который дополнительно включает в себя операцию нагревания плотного материала вкладыша подшипника для того, чтобы ускорить взаимную диффузию в материале вкладыша подшипника, в местах, имеющих пористость.
31. Способ по п.30, который дополнительно включает в себя операцию приработки вкладыша подшипника, достаточной для получения обогащенного оловом поверхностного слоя.
2
2
32. Способ по п.29, в котором содержание порошка FеР и порошка MoSi вместе составляет, по объему, 0.1-10% указанного прессованного материала.
3
2
33. Способ по п.29, в котором порошок FеР и порошок MoSi имеют средний размер частиц меньше, чем 10 мкм.
34. Способ по п.29, в котором сплав медь-олово-висмут содержит, по весу: 8-12% олова, 1-<5% висмута и баланс из меди.
35. Способ по п.34, который дополнительно предусматривает использование фосфора в качестве легирующей составляющей порошка сплава медь-олово-висмут.
36. Способ по п.35, в котором содержание фосфора составляет, по весу, 0.03-0.8% порошка сплава медь-олово-висмут.
2
37. Способ по п.36, в котором содержание MoSi составляет, по весу, 0.1-0.5% порошковой смеси.
2
2
38. Способ по п.35, в котором плотный спеченный прессованный материал вкладыша подшипника содержит соединение молибдена с фосфором в качестве продукта реакции указанного порошка MoSi и по меньшей мере порошка FеР или фосфора.